СПОСОБ ПРОИЗВОДСТВА МЕТАЛЛОВ ЭЛЕКТРОЛИЗОМ РАСПЛАВЛЕННЫХ СОЛЕЙ

1. Способ производства металлов электролизом расплавленных солей в электролизере, конструкция которого включает катод, анод и коллекторы растворенных в электролите примесей, включающий пропускание катодного тока через катод с получением металла на катоде и осаждением примесей на коллекторе, отличающийся тем, что в качестве коллектора в пространстве между анодом и катодом размещают биполярный пористый электрод-коллектор (БПЭ-К), представляющий собой ячеистую матрицу инертную по отношению к выделяемому на катоде металлу и электролиту, выполненную в виде открытой пористой структуры с образованием внутренних пор или капилляров, или каналов, или полостей, в частности V-образной, и/или W-образной, и/или S-образной формы, заполненных металлом выделяемом на катоде.
2. Способ по п.1, отличающийся тем, что используют БПЭ-К, в котором внутренние поры или капилляры, или каналы, или полости изготовлены смачивающимися металлом, при этом выполненные с достаточными размерами, в частности диаметром и длиной, для размещения в них металла и предотвращения самопроизвольного вытекания металла из них за счет воздействия сил поверхностного натяжения металла.
3. Способ по п.1, отличающийся тем, что используют БПЭ-К, в котором объем, занимаемый металлом в порах или капиллярах, или каналах, или полостях, составляет от 5% до 99,0% от его объема.
4. Способ по п.1, отличающийся тем, что используют БПЭ-К, изготовленный из материала с диэлектрическими свойствами и стойкого к расплавленному алюминию и/или электролиту, например, карбида кремния или материала АНАПЛАСТ.
5. Способ по п.1, отличающийся тем, что используют БПЭ-К, изготовленный из высокоглиноземистого бетона.
6. Способ по п.1, отличающийся тем, что используют БПЭ-К, в котором поры или капилляры, или каналы, или полости предварительно обработаны или пропитаны суспензией диборида титана и/или другим веществом аналогичного смачивающего действия.
7. Способ по п.1, отличающийся тем, что используют БПЭ-К, внешние поверхности которого предварительно обработаны или пропитаны защитными ингибиторными веществами.
8. Способ по п.1, отличающийся тем, что используют БПЭ-К с плотностью меньше плотности расплавленного алюминия или магния, и/или др. щелочноземельных и щелочных металлов для установки в горизонтальном положении на/у поверхности раздела фаз металл-электролит.
9. Способ по п.1, отличающийся тем, что используют БПЭ-К с плотностью меньше плотности расплавленного электролита для подъема как поплавок к верхней поверхности электролита, при этом поверхность БПЭ-К, обращенная к аноду, имеет рифленую поверхность для отвода по каналам рифленой поверхности пузырьков образовывающегося на аноде газа.
10. Способ по п.1, отличающийся тем, что используют БПЭ-К на верхней поверхности которого расположены выступы из диэлектрика в виде вставки и/или шайбы, и/или цилиндра, и/или шара.
11. Способ по п.1, отличающийся тем, что используют БПЭ-К, изготовленный путем прессования горячего или холодного алюминий или магний или щелочноземельных металлов содержащего шлака.